(57)【特許請求の範囲】
【請求項１】
熱溶融性高分子化合物からなる繊維が数平均繊維直径０．０１〜２μｍに枝分かれした繊維を含む多孔質シートを用いてなるフィルターであって、
前記多孔質シートが、繊維を含む繊維分散液を抄紙してシート状としたものであり、
繊維分散液が、前記枝分かれした繊維
ならびに０．１μｍより太く、かつ前記枝分かれした繊維の繊維径より３倍から４００倍大きく太さの異なる他の繊維を少なくとも２種類含むものであることを特徴とするフィルター。
【請求項２】
多孔質シート表面に、表面積０．０１ｃｍ２中に存在する平均繊維本数が１本以上である不織布が積層された不織布付き多孔質シートを用いてなる請求項１記載のフィルター。
【請求項３】
枝分かれした繊維が、ポリマーアロイ製法を利用して作られた繊維であることを特徴とする請求項１〜２のいずれかに記載のフィルター。
【請求項４】
不織布が、エレクトレット不織布である請求項３記載のフィルター。
【請求項５】
枝分かれした繊維が、ポリアミド、ポリエステル、ポリオレフィンおよびポリ乳酸繊維からなる群から選ばれた少なくとも１種類の繊維である請求項１〜４のいずれかに記載のフィルター。
【請求項６】
多孔質シートが抄紙法により製造され、バインダー付着率５％以下または熱融着型繊維で繊維間が接着されシート化されてなる請求項１〜５のいずれかに記載のフィルター。
【請求項７】
熱溶融性高分子化合物からなる繊維が数平均繊維直径０．０１〜２μｍに枝分かれした繊維を含むフィルター用の多孔質シートの製造方法であって、
前記枝分かれした繊維ならびに０．１μｍより太いものであって、枝分かれした繊維の繊維径より３倍から４００倍大きく太さの異なる他の繊維を少なくとも２種類含むものである繊維を含む繊維分散液を抄紙してシート状としたものであることを特長とするフィルター用多孔質シートの製造方法。
【請求項８】
請求項７記載の製造方法で得られた多孔質シート表面に、表面積０．０１ｃｍ２中に存在する平均繊維本数が１本以上である不織布を積層することを特長とするフィルターの製造方法。
【発明の詳細な説明】
【技術分野】
【０００１】
本発明は、特に高捕集フィルターとしてクリーンルームあるいは液体精密濾過等に好適に用いることができるフィルターに関するものである。
【背景技術】
【０００２】
従来、極細繊維を用いた濾材（フィルター）が提案されている。例えば、繊維径が０．１μｍないし３μｍ、５μｍないし１５μｍ、および２０μｍないし５０μｍの繊維を、それぞれ２０重量％以上で混合構成した高性能濾過材が提案されている（特許文献１参照）。この提案では、繊維径が０．１μｍないし３μｍの小繊維径の繊維として、フィブリル化していないガラスファイバーやフィブリル化し易い芳香族ポリエステル有機合成パルプが示されている。しかしながら、この提案の欠点は、芳香族ポリエステル有機合成パルプを使用するため、フィブリル化工程で強度に叩解する必要があり、結果として繊維が扁平化するため通気抵抗が高くなることが避けられなかった。
【０００３】
また別に、繊維径が０．７μｍ以下の極細繊維として、一般のパルプや剛直鎖剛性高分子化合物のポリ（Ｐ−フェニレンテレフタルアミド）などからなる鎖長５０オングストローム以上ある剛直鎖状高分子繊維が用いられ、繊維径０．４μｍにフィブリル化した精密濾紙を作成することが提案されている（特許文献２参照）。しかしながら、この提案の場合、天然繊維はフィブリル化に際し扁平化が起こり通気抵抗が高くなる。このため、扁平化しないフィブリル化繊維素材として剛直鎖状高分子繊維を選定しているが、特許文献１同様、繊維を縦に裂いてフィブリル化する従来方法では、繊維径の均一性に欠け、また扁平化も発生するため通気抵抗が高くなるという欠点があった。更に、繊維間の結合に水溶性樹脂を用いているため、通気抵抗が高くなることは避けられなかった。このように、剛直な太い繊維を裂いてフィブリル化する方法では、扁平化による圧損上昇と未フィブリル化繊維の残留による捕集性能の不均一性発生が避けられなかった。
【０００４】
また、海島型繊維から海成分を除去する方法で得た繊維径が０．１μｍ以上と揃った極細繊維を用いることが提案されている（特許文献３参照）。しかしながら、この提案では、繊維１本１本が分離しているため繊維間に拘束力がなく抄紙に際し抄紙用金網から流出し易く、流出した場所にはピンホールが形成されるため捕集性能の均一性が得られないという課題があった。
【０００５】
このように、フィブリル化して極細繊維を得る手段では、繊維太さの不均一性が生じ、また扁平化により捕集性能の低下と圧損上昇は避けられなかった。また、繊維間に拘束力のない海島型極細繊維を用いる方法も、抄紙に際し極細繊維の少ない部分欠点が多数発生し捕集性能の均一性に欠ける方法であった。
【特許文献１】特開昭５９−２２８９１８号公報
【特許文献２】特開昭６３−２３２８１４号公報
【特許文献３】特開２０００−３３６５６８号公報
【発明の開示】
【発明が解決しようとする課題】
【０００６】
本発明の目的は、上述した事情に鑑み、精密濾過に適した低圧力損失な高精密濾過フィルター等に好適なフィルターを提供することにある。
【課題を解決するための手段】
【０００７】
本発明は、上記の課題を解決せんとするものであって、熱溶融性高分子化合物からなる繊維が数平均繊維直径０．０１〜２μｍに枝分かれした繊維を含む多孔質シートを用いてなるフィルターであって、前記多孔質シートが、繊維を含む繊維分散液を抄紙してシート状としたものであり、
繊維分散液が、前記枝分かれした繊維
ならびに０．１μｍより太く、かつ前記枝分かれした繊維の繊維径より３倍から４００倍大きく太さの異なる他の繊維を少なくとも２種類含むものであることを特徴とするフィルターである。
【０００８】
本発明のフィルターの好ましい態様によれば、本発明のフィルターとして、前記の多孔質シート表面に、表面積０．０１ ｃ ｍ ２ 中に存在する平均繊維本数が１本以上である不織布が積層された不織布付き多孔質シートを用いることができる。
【０００９】
本発明のフィルターの好ましい態様によれば、前記の枝分かれした繊維は、ポリマーアロイ製法を利用して作られた繊維である。
【００１０】
本発明のフィルターの好ましい態様によれば、前記の不織布は、エレクトレット不織布である。
【００１１】
本発明のフィルターの好ましい態様によれば、前記の枝分かれした繊維は、ポリアミド、ポリエステル、ポリオレフィンおよびポリ乳酸繊維からなる群から選ばれた少なくとも１ 種類の繊維である。
本発明のフィルターの好ましい態様によれば、前記の多孔質シートは、抄紙法により製造され、バインダー付着率５ ％ 以下または熱融着型繊維で繊維間が接着されシート化されてなる多孔質シートである。
また本発明は、本発明のフィルターに好適な多孔質シートを目的としたものであり、熱溶融性高分子化合物からなる繊維が数平均繊維直径０．０１〜２μｍに枝分かれした繊維を含むフィルター用の多孔質シートの製造方法であって、
前記枝分かれした繊維ならびに０．１μｍより太く、枝分かれした繊維の繊維径より３倍から４００倍大きく太さの異なる他の繊維を少なくとも２種類含むものである繊維を含む繊維分散液を抄紙してシート状としたものであることを特長とするフィルター用多孔質シートの製造方法。
また本発明は、フィルターの製造方法であって、前記製造方法で得られた多孔質シート表面に、表面積０．０１ｃｍ２中に存在する平均繊維本数が１本以上である不織布を積層することを特長とするフィルターの製造方法である。
【発明の効果】
【００１２】
本発明によれば、熱溶融性で枝分かれした数平均繊維直径が０．０１〜２μｍの極細繊維が用いられているため、目付の均一性に優れ、低圧損高精密濾過用捕集フィルターを作ることが可能である。また、繊維径が細いため繊維間距離を短く仕切ることが可能なことから、粒子径０．１μｍより小さな粒子の捕集に適する。さらに、濾材厚みを薄くすることが可能なことから、プリーツ加工された濾材をフィルターユニットに大面積収納することが可能なため、低圧損になり長寿命に使用することが可能である。
【００１３】
また、濾材が有機繊維で構成されたものは、アウトガスの発生が少なくボロンも含まれないため、半導体工場で使用した場合は、半導体の生産収率を向上できる効果を有する。
【発明を実施するための最良の形態】
【００１４】
上記目的を達成するための本発明のフィルターは、熱溶融性高分子化合物からなる、好適には分子構造が直鎖状の繊維が数平均繊維直径０．０１〜２μｍに枝分かれした繊維を含む多孔質シートを用いてなることを特徴とするフィルターである。
【００１５】
本発明で用いられる数平均繊維直径が０．０１以上〜２μｍ以下に枝分かれした繊維は、特開２００４−１６２２４４号公報に記載されているポリマーアロイ法により好適に製造することができる。
【００１６】
ポリマーアロイ法において、ポリマーアロイとは、２種類以上の熱溶融性高分子化合物を溶かした状態で極限まで混合した状態を言うが、このように混じり合った溶融ポリマーを小さな孔から紡糸して延伸すると、１本の繊維の断面には２種類の熱溶融性高分子化合物が不定形の大きさで存在し、繊維の長手方向には２種類の熱溶融性高分子化合物が有限長の繊維形状で配列され、部分的に同じ素材同志の熱溶融性高分子化合物が融合して接着した部分を持って存在する。この繊維を、繊維の１成分だけが溶ける溶剤に浸けると、溶剤に溶けない方の繊維成分だけが極細繊維の状態で残り、部分的にくっつきあった繊維集合体として取り出すことができる。
【００１７】
このように、ポリマーアロイ製造法で得られる極細繊維は、繊維間同志が部分的に融着した繊維集合体の状態を有するという特徴を持っている。極細繊維を製造する他の方法は、前記の特許文献３に示された海島型繊維から海成分を除去して得る方法があるが、この海島型繊維の製造方法では、２種類の熱溶融性高分子化合物が溶かした状態で混合しないようにして小さな孔に導き紡糸して延伸するため、得られる極細繊維が融合していないという点で、上記のポリマーアロイ方法とは本質的に全く異なる繊維形態となる。
【００１８】
本発明で用いられる多孔質シートは、上記のようなポリマーアロイ方法で得られた、極細繊維の状態でくっつきあった繊維集合体を、数ｍｍ長さにカットしたカットファイバーとし、これを叩解機にかけて繊維をほぐし枝分かれした繊維とし、この繊維を含む分散液にして、この繊維分散液を抄紙してシート状にすることにより得ることができる。
【００１９】
ポリマーアロイ製法で作成された繊維を用いた多孔質シートは、数平均繊維直径が０．０１〜２μｍの枝分かれ繊維であるが、繊維径が不揃いのため、粒子径分布の広い粒子捕集を目的とする大気塵濾過や液体濾過に適するのである。
【００２０】
従来の海島型繊維から海成分を除去する方法で作成される極細繊維は、海島型繊維から海成分を除去すると１本１本が分離し結合力のない極細繊維であるため、抄紙に際し、抄紙用の網から流出が発生し易くシート化が難しい。また、数平均繊維直径が０．３μｍ以下の極細繊維を作ることは実質的に困難である。
【００２１】
本発明で好適に用いられるポリマーアロイ法で作られた繊維は、海成分を除去することで１本１本の繊維は部分的に融合点を持って形成されているため、叩解機に掛けても１本１本の単繊維にバラバラになることはなく互いの繊維が繋がった有限長のネットワーク状に枝分かれした繊維として分離する。また、繊維を１本１本の繊維に裂くのではなく、既に１本１本の繊維になっている繊維集合体から繊維をほぐすということであり、過度な叩解を行わないでも繊維が分散する。過度な叩解を必要としないため、繊維が扁平化することもなく通気抵抗が低いものが得られる。
【００２２】
ここで重要なことは、繊維集合体を完全に離解して１本１本の繊維にまで分散してはならないということである。枝分かれして繋がりをもたせることによって枝分かれ繊維間に絡みが生じ、抄紙に際し抄紙用の網から極細繊維が流出することを防止することができる。
【００２３】
１本１本にまで離解すると、繊維が細く柔らかいため繊維間を通って流出する水に随伴されて流出してしまう。有限長のネットワーク状に枝分かれした繊維であれば、他の繊維に絡み易く流出を防止できるのである。その結果として、目付むらや孔のない多孔質シートを得ることができる。図１は、この状態を示すＳＥＭ写真である。図１において、多孔質シート１には枝分かれした繊維２が含まれており、数平均繊維径０．１５μｍの枝分かれした繊維が用いられ、短い空間距離で仕切られていることが認められる。
【００２４】
また、この枝分かれした繊維を含む繊維分散液に、数平均繊維直径が０．１μｍより太い極細繊維を、繊維径を変えて数種類を混合して抄紙すると、太い繊維が枝分かれした繊維の間に入り込み細い枝分かれした繊維同志の積層を防ぐため、かさ高となり低圧損性と高精密濾過性を同時に得ることが可能となる。混合する繊維の太さは枝分かれした繊維の好ましくは３倍から４００倍の間で、好ましくは３種類位の太さの違う繊維を混合することが、低圧損性と高捕集性を実現する上で好ましい。
【００２５】
ここで多孔質シートの繊維構成を詳しく記載すると、枝分かれした繊維の数平均繊維直径は主に０．０１〜２μｍのものが使用され、好適には０．０１〜１μｍ前後のものが用いられる。
【００２６】
この枝分かれした繊維だけで抄紙しても多孔質シートが得られるが、よりかさ高化して低圧損化するために、数平均繊維直径が０．１５〜２０μｍの太さが異なる繊維を数種類混合して抄紙すると良い。ここで、低圧損でありながら高捕集性能の多孔質シートを得るために特に重要なことは、枝分かれの繊維の繊維長を好ましくは０．５〜１０ｍｍ、より好ましくは２ｍｍ以上、更に好ましくは３ｍｍ以上７ｍｍ以下に長くして他の繊維と架橋し易いようにして流出を防ぐこと、更に枝分かれした繊維より太い極細繊維の繊維長も好ましくは５〜１０ｍｍとし、通常の抄紙法では用いられない長さのものを用いてかさ高に仕上げる。さらに、捲縮糸を用いてかさ高に仕上げることもできる。
【００２７】
また、多孔質シートを抄紙する際は、繊維間を結合する樹脂バインダーの量は５％以下にすることが好ましい。これは、樹脂バインダーが枝分かれした繊維で形成される１μｍ程度の空間を埋めてしまうため、圧損が上がってしまうことによる。このため最適には、樹脂バインダーを用いないでシート化することが最ものぞましシート化することが最も望ましい態様である。また、繊維間を結合するため、熱融着性繊維を用いて行うことも有効な方法である。
【００２８】
多孔質シートの重量に占める枝分かれした繊維の重量比率は、求める捕集性能によって決められるが、通気抵抗２５０Ｐａのもので捕集効率９９．９９％以上を得るためには、目付７０ｇ／ｍ２で７０％以下にすることが適当である。重量比率が７０％を超えると、目詰まりが激しく寿命が短いものとなる。
【００２９】
空気用フィルターとしては、例えば、目付３０ｇ／ｍ２のもので捕集効率９９％以上のものを得る場合、配合比率（重量比率）は、数平均繊維直径０．１２μｍの枝分かれした繊維、数平均繊維直径０．６μｍ有機合成繊維、数平均繊維直径１．３μｍ有機合成繊維、および数平均繊維直径５μｍ有機合成繊維を、それぞれ１０〜３０％／２０〜４０％／２０〜３０％／２０〜３０％で構成すると良い。
【００３０】
また、９９．９％以上の捕集効率を得る場合には、この繊維構成で目付を増やすなど、配合率を変えない方が通気性と捕集効率のバランスの良いものが得られる。
【００３１】
また、繊維表面が平滑な人工繊維は枝分かれした繊維を把持する力が弱いため、フィブリル化し易く且つ表面に凹凸のある天然パルプを少量配合すると、枝分かれした繊維が引掛かり易くなり流出がなくなる。
【００３２】
枝分かれした繊維の素材は、ポリマーアロイ化が可能なポリアミド、ポリエステル、ポリプロピレン、およびポリ乳酸などの直鎖状の分子構造を持った熱可塑性有機合成繊維などであれば良く、特に制限はない。
【００３３】
次に、不織布付き多孔質シートについて説明すると、表面積０．０１ｃｍ２中に存在する繊維本数が好ましくは１本以上である不織布が多孔質シート表面に積層されたものである。不織布の積層の形態は、不織布が多孔質シートの片面または両面に積層される。枝分かれした繊維を用いた多孔質シートは、繊維間を結合する樹脂を殆ど用いることなく繊維の絡まりでシート化されるため、プリーツ加工装置やフィルター組立装置との擦過に弱く容易に極細繊維が剥離して濾過性能の低下を引き起こす。このため、保護層として不織布を使用することが好ましい。不織布はまた、プリーツ加工に必要な硬さを与える素材として使用される。
【００３４】
機械との直接接触による毛羽立ち、欠点発生を防止する目的から、繊維本数が重要であり、本発明では表面積０．０１ｃｍ２中に存在する繊維本数が１本以上であることが好ましい。上記の繊維本数がこれより少ないと、保護効果が不足する。また、上限繊維本数については保護の目的からして、濾材の厚みや通気度の関係、硬さなどから決められるものである。好ましい厚みは０．０５〜０．５ｍｍ、素材はポリエステル系、ポリオレフィン系の長繊維不織布が他のアクリルバインダー等のアウトガス成分を含まないので適する。この他に芯鞘構造の熱融着性短繊維または長繊維を繊維間接着したものも同様の理由から適する。
【００３５】
次に、不織布としてエレクトレット化不織布を用いることにより、低圧損で捕集性能を上げることが可能である。不織布をフィルターの上流側に用いた場合には、不織布がプレフィルターとしての機能を果たすため、緻密な多孔質シートの目詰まりを防止でき長寿命化ができる。また、エレクトレット化不織布を緻密な多孔質シートの下流側に配置した場合には、塵埃付着に伴うエレクトレット捕集効率の低下が少なくなり、クリーンルーム用高性能フィルターとして使用が可能となる。もちろん、不織布を多孔質シートの両面に用いることにより、長寿命化と捕集効率の安定化同時に達成することができる。
【００３６】
用いられる不織布は、薄く高捕集性が得られる点で、繊維径が好ましくは１〜６μｍのもので構成されるメルトブロー不織布が好ましい。また、圧損と捕集効率の関係が、後述する式において求められるＱＦ値が、０．１５以上であるものが捕集性能の安定化を図る点でより最適である。ＱＦ値は、下記の式から求められる。
ＱＦ値＝−Ｌｎ（１−捕集効率／１００）／圧損（Ｐａ）
式中、Ｌｎとは、自然対数の演算記号であり、ＱＦ値とはＱＵＡＬＩＴＹ  ＦＡＣＴＯＲの頭文字を意味する。
【００３７】
用いられる不織布はまた、短繊維樹脂加工不織布よりスパンボンド不織布や熱融着型繊維でできた不織布であることが好ましい。それは、含有アウトガス成分が少ないため半導体製造設備用フィルターとして最適なことによる。
【実施例】
【００３８】
以下、本発明のフィルターについて、実施例を用いて具体的に説明するが、本発明は、これらの内容に限定されるものではない。実施例中の特性値の測定方法は、次のとおりである。
【００３９】
上記式の圧損は、濾過風速５．１ｃｍ／秒の条件で評価試料前後の差圧から求める。また、捕集効率は、粒子径０．３μｍの大気塵を用いて、評価試料前後の粒子数をパーティクルカウンターを用いて測定し、下記の計算式から求める。
捕集効率＝（１−下流側粒子数／上流側粒子数）×１００％
数平均繊維直径の求め方は、ＳＥＭを用いて表面を観察し、少なくとも５００本以上の繊維径を測定し、数平均として求める。
【００４０】
（実施例１）
ポリアミド製繊維が枝分かれした繊維を、次の方法で製造した。溶融粘度５３Ｐａ・Ｓ（２６２℃、剪断速度１２１．６ｓｅｃ−１）、融点２２０℃のナイロン６（２５重量％）と溶融粘度３１０Ｐａ・Ｓ（２６２℃、剪断速度１２１．６ｓｅｃ−１）、融点２２５℃のイソフタル酸を８ｍｏｌ％、ビスフェノールＡを４ｍｏｌ％共重合した融点２２５℃の共重合ＰＥＴ（７５重量％）を、２軸押出し混練機で２６０℃の温度で混練してポリマーアロイチップを得た。
【００４１】
このポリマーアロイチップを紡糸温度２８０℃のスピンブロックに導き、限界濾過計１５μｍの金属不織布でポリマーアロイ溶融対を濾過した後、口金温度を２６２℃とした口金（吐出孔径０．７ｍｍ）から溶融紡糸した。冷却を加え９００ｍ／分で巻き取った。このようにして得られた糸を２．９倍に延伸してポリマーアロイ繊維を得た（１２０ｄｔｅｘ、１２フィラメント）。この繊維を、３％のカセイソーダ液に２時間浸漬し共重合ＰＥＴを溶出して除去後水洗乾燥した。この繊維を、５ｍｍ長さに切断してポリマーアロイ繊維を得た。このポリマーアロイ繊維２０部と、アニオン界面活性剤１部と、水７８．９部と、消泡剤０．１部とを混合して、叩解機に掛けてポリアミド製繊維が枝分かれした繊維を含む分散液を調整した。この枝分かれした繊維が分散された分散液に、他の繊維として、ボロンレスガラスマイクロファイバー繊維（数平均繊維直径：０．６μｍ、カット長：３ｍｍ）、ボロンレスガラスマイクロファイバー（数平均繊維直径：１μｍ、カット長：２ｍｍ）、ポリエステル繊維（数平均繊維直径：３．６μｍ、カット長：５ｍｍ）を配合し、これを抄紙して、繊維重量比率が、ポリアミド製繊維が枝分かれした繊維／ボロンレスガラスマイクロファイバー／ボロンレスガラスマイクロファイバー／ポリエステル繊維＝２５重量％／２５重量％／２５重量％／２５重量％の割合で混合された、目付２０ｇ／ｍ２の多孔質シートを作成した。多孔質シートのＳＥＭ写真撮影から求めた数平均繊維直径は、０．０９５μｍであった。
【００４２】
捕集効率と圧損を先に記述した測定条件で測定した結果、捕集効率が９９．８％で、圧損が８５Ｐａの高性能多孔質シートを得た。この多孔質シートの両面に、ポリエステルスパンボンド不織布（数平均繊維直径：６０μｍ、目付：２５ｇ／ｍ２、繊維本数：３）を接合し、トータル厚みが０．４ｍｍの不織布付き多孔質シートを得た。この不織布付き多孔質シートを用いて、濾材使用量２ｍ２／個のフィルターを作成し、風量３ＣＭＭのフィルター（フィルターサイズ＝３９０ｗ×３１０Ｈ×４０Ｄ）を作成した。 ユニット圧損が８０Ｐａで、捕集効率が９９．９８％の低圧損超高性能フィルターを作ることができた。
【００４３】
（実施例２）
ポリアミド製繊維が枝分かれした繊維を、次の方法で製造した。溶融粘度５３Ｐａ・Ｓ（２６２℃、剪断速度１２１．６ｓｅｃ−１）、融点２２０℃のナイロン６（２０重量％）と溶融粘度３１０Ｐａ・Ｓ（２６２℃、剪断速度１２１．６ｓｅｃ−１）、融点２２５℃のイソフタル酸を８ｍｏｌ％、ビスフェノールＡを４ｍｏｌ％共重合した融点２２５℃の共重合ＰＥＴ（８０重量％）を、２軸押出し混練機で２６０℃の温度で混練してポリマーアロイチップを得た。
【００４４】
このポリマーアロイチップを紡糸温度２８０℃のスピンブロックに導き、限界濾過計１５μｍの金属不織布でポリマーアロイ溶融対を濾過した後、口金温度を２６２℃とした口金（吐出孔径０．７ｍｍ）から溶融紡糸した。冷却を加え９００ｍ／分で巻き取った。このようにして得られた糸を３．２倍に延伸してポリマーアロイ繊維を得た（１２０ｄｔｅｘ、１２フィラメント、）。この繊維を、３％のカセイソーダ液に２時間浸漬し共重合ＰＥＴを溶出して水洗後乾燥して除去した。この繊維を、５ｍｍ長さに切断したポリマーアロイ繊維を得た。このポリマーアロイ繊維２０部と、アニオン界面活性剤１部と、水７８．９部と、消泡剤０．１部とを混合して、叩解機に掛けて枝分かれした繊維を含む分散液を調整した。この枝分かれした繊維が分散された分散液に、他の繊維として、叩解した数平均繊維直径１．５μｍ、カット長３ｍｍのポリエステル繊維、数平均繊維直径６μｍ、カット長３ｍｍの芯鞘型熱融着性ポリエステル繊維を配合し、これを抄紙後１３０℃の温度で熱処理を行って、繊維重量比率が、ポリアミド製繊維が枝分かれした繊維／ポリエステル繊維／芯鞘型熱融着性ポリエステル繊維＝２５重量％／２５重量％／５０重量％の割合で混合された、目付４０ｇ／ｍ２の多孔質シートを作成した。多孔質シートのＳＥＭ写真撮影から求めたポリアミド製の枝分かれした繊維の数平均繊維直径は、０．０５６μｍであった。
【００４５】
この多孔質シートには、鞘成分の融点が１１０℃の芯鞘型熱融着性ポリエステル繊維が用いれていたため、熱処理工程で溶け隣接する繊維が接合されたものであった。
【００４６】
多孔質シートは、プリーツ加工ができる硬さを持ち、擦過による毛羽立ちの少ない厚み０．３ｍｍのものであった。 捕集効率と圧損を測定した結果、捕集効率が５７％で、圧損が５５Ｐａの高性能多孔質シートを得た。この多孔質シートを用いて、濾材使用量２ｍ２／個のフィルターを作成し、風量３ＣＭＭのフィルター（フィルターサイズ＝３９０ｗ×３１０Ｈ×４０Ｄ）を作成した。 ユニット圧損が６２Ｐａで、捕集効率が７０％の低圧損高性能フィルターを作ることができた。
【００４７】
（実施例３）
ポリアミド製繊維が枝分かれした繊維を、次の方法で製造した。溶融粘度５３Ｐａ・Ｓ（２６２℃、剪断速度１２１．６ｓｅｃ−１）、融点２２０℃のナイロン６（２５重量％）と溶融粘度３１０Ｐａ・Ｓ（２６２℃、剪断速度１２１．６ｓｅｃ−１）、融点２２５℃のイソフタル酸を８ｍｏｌ％、ビスフェノールＡを４ｍｏｌ％共重合した融点２２５℃の共重合ＰＥＴ（７５重量％）を２軸押出し混練機で２６０℃の温度で混練してポリマーアロイチップを得た。
【００４８】
このポリマーアロイチップを紡糸温度２８０℃のスピンブロックに導き、限界濾過計１５μｍの金属不織布でポリマーアロイ溶融対を濾過した後、口金温度を２６２℃とした口金（吐出孔径０．７ｍｍ）から溶融紡糸した。冷却を加え９００ｍ／分で巻き取った。このようにして得られた糸を２．５倍に延伸してポリマーアロイ繊維を得た（１２０ｄｔｅｘ、１２フィラメント、）。この繊維を、３％のカセイソーダ液に２時間浸漬し共重合ＰＥＴを溶出して水洗乾燥して除去した。この繊維を、５ｍｍ長さに切断したポリマーアロイ繊維を得た。このポリマーアロイ繊維/ポリエステル繊維（数平均繊維直径：３．６μｍ、カット長：３ｍｍ）／ポリエステル繊維（数平均繊維直径：６μｍ、カット長：３ｍｍ）／天然パルプ＝２５％／３５重量％／３５重量％／５重量％の割合で繊維を混合し、抄紙して、目付２０ｇ／ｍ２の多孔質シートを作成した。
【００４９】
多孔質シートのＳＥＭ写真撮影から求めたポリアミド製の枝分かれした繊維の数平均繊維直径は０．１２μｍであった。
【００５０】
捕集効率と圧損を測定した結果、捕集効率が８９％で、圧損が７５Ｐａの高性能フィルターを得た。この高性能フィルターの下流側に、エレクトレット化ポリプロピレンメルトブロー不織布シート（極細繊維糸径：２．４μｍ、目付：４０ｇ／ｍ２、捕集効率：９９．９９８％、圧損：３０Ｐａ、ＱＦ値：０．３６）を積層し、大気塵の長期捕集試験を行った。初期圧損１０５Ｐａが、最終圧損２４０Ｐａまでの捕集効率変化が初期捕集効率９９．９９８６％から最低捕集効率９９．９９３３％に低下したものの、９９．９７％を上回る結果を得た。クリーンルーム用低圧損超高性能フィルターとして使用できることを確認した。
【００５１】
（比較例１）
海島型ポリアミド製繊維を、次の方法で製造した。融点２２５℃のイソフタル酸を８ｍｏｌ％、ビスフェノールＡを４ｍｏｌ％共重合した融点２２５℃の共重合ＰＥＴチップ（７５重量％）と融点２２０℃のナイロン６（２５重量％）ポリアミドチップを別々のエクスツルーダーで溶解し、共重合ＰＥＴ海成分中に島成分となるポリアミドが２５個存在する
糸を紡糸して得た。これを３．２倍に延伸した海島型ポリアミド製繊維を得た。
【００５２】
この繊維を、５ｍｍ長さにカットして３％のカセイソーダ液に２時間浸漬し、共重合ＰＥＴを溶出して水洗乾燥して除去したポリアミド繊維（数平均繊維直径：０．３μｍ、カット長：５ｍｍ）を得た。このポリアミド繊維とポリエステル繊維（数平均繊維直径：３．６μｍカット長：３ｍｍ）／ポリエステル繊維（数平均繊維直径：６μｍ、カット長：５ｍｍ）／天然パルプ＝２５重量％／３５重量％／３５重量％／５重量％の割合で繊維を混合し抄紙して、目付２０ｇ／ｍ２の多孔質シートを作成した。この多孔質シート表面を観察したところ、繊維の流出が起こり所々に孔が開いたシートになったため、捕集効率が４８％と低く、精密濾過には適さないものであった。
【産業上の利用可能性】
【００５３】
本発明のフィルターは、一般空調用からクリーンルーム用高性能フィルターとして使用でき、また液体用フィルターとしての使用も可能である。
【図面の簡単な説明】
【００５４】
【図１】図１は、本発明で用いられる多孔質シートを例示している、図面代用のＳＥＭ表面写真である。
【符号の説明】
【００５５】
１：多孔質シート
２：枝分かれした繊維
【図１】
0004839709.tif 000002